(57)【特許請求の範囲】
【請求項１】
樹脂成分を含む接着シートであって、
前記樹脂成分が、ガラス転移温度０℃以下、重量平均分子量８５万〜１４０万のアクリルゴムを含み、
前記アクリルゴムは、カルボキシ基およびグリシジル基を有さず、
前記樹脂成分１００重量％中の前記アクリルゴムの含有量は５重量％〜３０重量％であり、
接着シートから接着フィルムを切り出す段階と、リードフレーム、前記リードフレーム上に配置された前記接着フィルムおよび前記接着フィルム上に配置されたシリコンチップを有する構造体を加熱する段階とを有する方法により、前記リードフレーム、前記リードフレーム上に配置された接着層および前記接着層上に配置されたシリコンチップを有する装置を形成したとき、
前記接着層および前記リードフレームの界面熱抵抗が０．１５Ｋ／Ｗ以下であり、
前記界面熱抵抗および前記接着層の内部熱抵抗の合計である総熱抵抗が０．５５Ｋ／Ｗ以下である接着シート。
【請求項２】
フィラーを含む接着シートであって、
前記フィラーがアルミナフィラーを含み、
前記アルミナフィラーは、エポキシ基、ジアミン基およびチオール基を有さないシランカップリング剤で前処理された表面処理フィラーであり、
接着シートから接着フィルムを切り出す段階と、リードフレーム、前記リードフレーム上に配置された前記接着フィルムおよび前記接着フィルム上に配置されたシリコンチップを有する構造体を加熱する段階とを有する方法により、前記リードフレーム、前記リードフレーム上に配置された接着層および前記接着層上に配置されたシリコンチップを有する装置を形成したとき、
前記接着層および前記リードフレームの界面熱抵抗が０．１５Ｋ／Ｗ以下であり、
前記界面熱抵抗および前記接着層の内部熱抵抗の合計である総熱抵抗が０．５５Ｋ／Ｗ以下である接着シート。
【請求項３】
平均粒径０．５μｍ〜１μｍの球状フィラーを含み、
前記球状フィラーの含有量は７５重量％以上である請求項１に記載の接着シート。
【請求項４】
前記球状フィラーの真球度は０．８５以上である請求項３に記載の接着シート。
【請求項５】
室温で液状の第１エポキシ樹脂を含み、
前記第１エポキシ樹脂のエポキシ当量は１７５ｇ／ｅｑ．以上である請求項１〜４のいずれかに記載の接着シート。
【請求項６】
室温で固形の第２エポキシ樹脂を含み、
前記第２エポキシ樹脂のエポキシ当量は２００ｇ／ｅｑ．以下である請求項５に記載の接着シート。
【請求項７】
厚みは１５μｍ以下である請求項１〜６のいずれかに記載の接着シート。
【請求項８】
チオール、ジチオフェンおよびテトラチオフェンからなる群より選ばれた少なくとも１種の骨格を有するシランカップリング剤を含む請求項１〜７のいずれかに記載の接着シート。
【請求項９】
基材および前記基材上に配置された粘着剤層を含むダイシングテープと、
前記粘着剤層上に配置された請求項１〜８のいずれかに記載の接着シートとを含むダイシングテープ一体型接着シート。
【請求項１０】
セパレータと、
前記セパレータ上に配置された請求項９に記載のダイシングテープ一体型接着シートとを含むフィルム。
【請求項１１】
請求項１〜８のいずれかに記載の接着シートに半導体ウエハを圧着する工程と、
前記接着シートに前記半導体ウエハを圧着する工程の後に、ダイ分割をなすことにより半導体チップおよび前記半導体チップ上に配置された接着フィルムを含むダイボンド用チップを形成する工程と、
前記ダイボンド用チップをリードフレームに圧着する工程とを含む半導体装置の製造方法。
【発明の詳細な説明】
【技術分野】
【０００１】
本発明は、接着シート、ダイシングテープ一体型接着シート、フィルム、半導体装置の製造方法および半導体装置に関する。
【背景技術】
【０００２】
チップの小型化、配線の微細化がすすんでいる。しかしながら、チップの小型化は、チップ表面（ひょうめん）から空気層への放熱の低下をもたらす。配線の微細化は、チップの発熱量の増大をもたらす。すなわち、配線幅が狭くなることにより、配線間の絶縁層が小さくなり、絶縁性が低下し、リーク電流が増大し、結果的にチップの発熱量が増大する。
【０００３】
チップから発生する熱を基板に逃がさないと、半導体の機能を維持できないことがある。このような事情から、チップの熱を基板などに逃がすことが可能な高熱伝導性のダイアタッチ材が求められている。
【０００４】
熱伝導性が高いダイアタッチ材として、従来から銀ペーストが使用されている（たとえば、特許文献１参照）。しかしながら、チップの薄型化がすすむにつれて、銀ペーストのチップ表面への這い上がりが問題となってきている。しかも、銀ペーストははみ出し量が大きいため、チップの小型化を妨げる。このように、銀ペーストには様々な課題がある。
【０００５】
一方、フィルム状のダイアタッチ材はチップ表面への這い上がりやはみ出しが少ないため、小さく薄いパッケージのダイアタッチ材として適している（たとえば、特許文献２参照）。
【先行技術文献】
【特許文献】
【０００６】
【特許文献１】特許３２０９９６１号公報
【特許文献２】特許３１１７９７２号公報
【発明の概要】
【発明が解決しようとする課題】
【０００７】
熱抵抗の因子は２つある。１つめはダイアタッチ材の内部熱抵抗である。内部熱抵抗はバルク熱抵抗と呼ばれることがある。２つめはダイアタッチ材と被着体の界面熱抵抗である。
【０００８】
内部熱抵抗を小さくする方法は主に２つある。１つめは熱伝導率を上げる方法、２つめはダイアタッチ材の厚みを薄くする方法である。
【０００９】
従来の熱伝導率が低いダイアタッチ材の厚みを薄くすることにより、内部熱抵抗は小さくなるように思われる。しかしながら、特許文献２などに記載された従来のダイアタッチ材の界面熱抵抗は大きい。従来のダイアタッチ材の熱抵抗は０．９Ｋ／Ｗ程度であり、界面熱抵抗は０．５５Ｋ／Ｗ程度である。したがって、ダイアタッチ材の厚みを極限まで薄くしても、熱抵抗を０．５５Ｋ／Ｗ以下に下げることはできない。
【００１０】
ダイアタッチ材の熱伝導率を高くするための方法として、高熱伝導性のフィラーを高充填する方法がある。一般にダイアタッチ材の厚みは１０〜３０μｍであるため、平均粒径１μｍ以下のフィラーを選択する必要がある。しかしながら、一般に小粒径のフィラーを高充填することにより、ダイアタッチ材の流動性が低下する。また、半導体チップの強度があまり高くないため、小粒径のフィラーを高充填にすると、ダイアタッチ材を低圧で圧着しなければならない。流動性の低いダイアタッチ材を被着体に低圧で圧着すると、界面熱抵抗が増大する。このように、熱抵抗を下げることは困難である。
【００１１】
本発明は前記課題を解決し、チップで発生する熱を効果的にリードフレームに逃がすことができる接着シートを提供することを目的とする。
【００１２】
本発明はまた、かかる接着シートを含むダイシングテープ一体型接着シート、フィルムを提供することを目的とする。本発明はまた、かかる接着シートを用いる半導体装置の製造方法を提供することを目的とする。本発明はまた、かかる接着シートを用いて得られた半導体装置を提供することを目的とする。
【課題を解決するための手段】
【００１３】
本発明は、リードフレーム、リードフレーム上に配置された接着層および接着層上に配置されたシリコンチップを有する装置を形成したとき、接着層およびリードフレームの界面熱抵抗が０．１５Ｋ／Ｗ以下であり、総熱抵抗が０．５５Ｋ／Ｗ以下である接着シートに関する。総熱抵抗は、界面熱抵抗および接着層の内部熱抵抗の合計である。装置は、接着シートから接着フィルムを切り出す段階と、構造体を加熱する段階とを有する方法により形成される。構造体は、リードフレーム、リードフレーム上に配置された接着フィルムおよび接着フィルム上に配置されたシリコンチップを有する。
【００１４】
界面熱抵抗が０．１５Ｋ／Ｗ以下であり、総熱抵抗が０．５５Ｋ／Ｗ以下であることにより、チップで発生する熱を効果的にリードフレームに逃がすことができる。
【００１５】
好ましくは、本発明の接着シートは樹脂成分を含む。好ましくは、樹脂成分は、ガラス転移温度０℃以下、重量平均分子量８５万〜１４０万のアクリルゴムを含む。かかるアクリルゴムは可撓性を向上できる。
【００１６】
アクリルゴムの含有量が少ないほど、１３０℃の溶融粘度が下がり、界面熱抵抗が下がる。したがって、樹脂成分１００重量％中のアクリルゴムの含有量は３０重量％以下が好ましい。一方、アクリルゴムの含有量は５重量％以上が好ましい。５重量％以上であると、可撓性が良好である。
【００１７】
カルボキシ基はアルミナフィラーと相互作用するため、カルボキシ基を有するアクリルゴムを配合することにより粘度が上がり、密着性が低下する。したがって、カルボキシ基を有さないアクリルゴムが好ましい。グリシジル基を有するアクリルゴムを配合することにより粘度がわずかに上がり、密着性が低下する。したがって、グリシジル基を有さないアクリルゴムも好ましい。
【００１８】
好ましくは、本発明の接着シートはフィラーを含む。好ましくは、フィラーがアルミナフィラーを含む。好ましくは、アルミナフィラーは前処理用シランカップリング剤により前処理された表面処理フィラーである。
【００１９】
エポキシ基を有する前処理用シランカップリング剤、ジアミン基を有する前処理用シランカップリング剤およびチオール基を有する前処理用シランカップリング剤は、ダイボンディング時の流動性を下げる。したがって、好ましくは、前処理用シランカップリング剤は、エポキシ基、ジアミン基およびチオール基を有さない。
【００２０】
好ましくは、フィラーは球状フィラーである。ダイボンディング時の流動性を上げることが可能で、界面熱抵抗を下げることができるという理由から、球状フィラーの真球度は、好ましくは０．８５以上である。薄い接着シートを製造できるという理由から、フィラーの平均粒径は、０．５μｍ〜１μｍが好ましい。球状フィラーの含有量は７５重量％以上が好ましい。
【００２１】
ダイボンディング時の流動性を上げることができるという理由から、好ましくは、本発明の接着シートは室温で液状の第１エポキシ樹脂を含む。第１エポキシ樹脂のエポキシ当量は１７５ｇ／ｅｑ．以上が好ましい。
【００２２】
好ましくは、本発明の接着シートは室温で固形の第２エポキシ樹脂をさらに含む。第２エポキシ樹脂のエポキシ当量は２００ｇ／ｅｑ．以下が好ましい。第２エポキシ樹脂を第１エポキシ樹脂とともに使用することにより、硬化性、接着力を上げることができる。
【００２３】
厚みが小さいほど、内部熱抵抗が小さい。したがって、本発明における接着シートの厚みは１５μｍ以下が好ましい。
【００２４】
チオール骨格を有するシランカップリング剤、ジチオフェン骨格を有するシランカップリング剤、テトラチオフェン骨格を有するシランカップリング剤はリードフレームと化学結合を形成可能で、リードフレームに対する濡れ性を上げることができる。結果的に、界面熱抵抗を下げることができる。したがって、好ましくは、本発明の接着シートはチオール、ジチオフェンおよびテトラチオフェンからなる群より選ばれた少なくとも１種の骨格を有するシランカップリング剤を含む。
【００２５】
本発明はまた、ダイシングテープ一体型接着シートに関する。本発明のダイシングテープ一体型接着シートは、基材および基材上に配置された粘着剤層を含むダイシングテープと、粘着剤層上に配置された接着シートとを含む。
【００２６】
本発明はまた、セパレータと、セパレータ上に配置されたダイシングテープ一体型接着シートとを含むフィルムに関する。
【００２７】
本発明はまた、接着シートに半導体ウエハを圧着する工程と、接着シートに半導体ウエハを圧着する工程の後に、ダイ分割をなすことによりダイボンド用チップを形成する工程と、ダイボンド用チップをリードフレームに圧着する工程とを含む半導体装置の製造方法に関する。ダイボンド用チップは、半導体チップおよび半導体チップ上に配置された接着フィルムを含む。
【００２８】
本発明はまた、かかる方法により得られた半導体装置に関する。
【図面の簡単な説明】
【００２９】
【図１】フィルムの概略平面図である。
【図２】フィルムの一部の概略断面図である。
【図３】装置の概略断面図である。
【図４】構造体の概略断面図である。
【図５】半導体装置の製造工程の概略断面図である。
【図６】半導体装置の製造工程の概略断面図である。
【図７】半導体装置の製造工程の概略断面図である。
【図８】半導体装置の製造工程の概略断面図である。
【図９】変形例４におけるフィルムの一部の概略断面図である。
【図１０】実施形態２におけるフィルムの概略断面図である。
【発明を実施するための形態】
【００３０】
以下に実施形態を掲げ、本発明を詳細に説明するが、本発明はこれらの実施形態のみに限定されるものではない。
【００３１】
［実施形態１］
（フィルム１）
図１および図２に示すように、フィルム１は、セパレータ１３およびセパレータ１３上に配置された接着シート１１を含む。より具体的には、フィルム１は、セパレータ１３およびセパレータ１３上に配置されたダイシングテープ一体型接着シート７１ａ、７１ｂ、７１ｃ、……、７１ｍ（以下、「ダイシングテープ一体型接着シート７１」と総称する。）を含む。ダイシングテープ一体型接着シート７１ａとダイシングテープ一体型接着シート７１ｂのあいだの距離、ダイシングテープ一体型接着シート７１ｂとダイシングテープ一体型接着シート７１ｃのあいだの距離、……ダイシングテープ一体型接着シート７１ｌとダイシングテープ一体型接着シート７１ｍのあいだの距離は一定である。フィルム１はロール状をなすことができる。
【００３２】
ダイシングテープ一体型接着シート７１は、ダイシングテープ１２およびダイシングテープ１２上に配置された接着シート１１を含む。ダイシングテープ１２は、基材１２１および基材１２１上に配置された粘着剤層１２２を含む。接着シート１１は、粘着剤層１２２と接する第１主面、および第１主面に対向した第２主面で両面を定義できる。第２主面はセパレータ１３と接する。
【００３３】
（接着シート１１）
接着シート１１は熱硬化性を備える。
【００３４】
接着シート１１は次の性質をさらに備える。すなわち、接着シート１１を用いて装置９０１を形成したとき、接着層９９２およびリードフレーム９０６の界面熱抵抗が０．１５Ｋ／Ｗ以下である。総熱抵抗が０．５５Ｋ／Ｗ以下である。
【００３５】
図３に示すように、装置９０１は、リードフレーム９０６、リードフレーム９０６上に配置された接着層９９２および接着層９９２上に配置されたシリコンチップ９４１を有する。装置９０１は、シリコンチップ９４１とリードフレーム９０６を接続するボンディングワイヤー９０７をさらに有する。装置９０１は、シリコンチップ９４１を覆う封止樹脂９０８をさらに有する。
【００３６】
図４に示すように、装置９０１の作製方法は、接着シート１１から接着フィルム９９１を切り出す段階を有する。接着シート１１から接着フィルム９９１を切り出す段階は、接着シート１１にシリコンチップ９４１を圧着するステップ、および接着シート１１のうちシリコンチップ９４１と接しない部分を切り離すことによりフィルム一体型チップ９０５を形成するステップを含む。フィルム一体型チップ９０５は、接着フィルム９９１および接着フィルム９９１上に配置されたシリコンチップ９４１を含む。
【００３７】
装置９０１の作製方法は、フィルム一体型チップ９０５をリードフレーム９０６に圧着することにより構造体９０２を形成する段階をさらに有する。構造体９０２は、リードフレーム９０６、リードフレーム９０６上に配置された接着フィルム９９１および接着フィルム９９１上に配置されたシリコンチップ９４１を有する。
【００３８】
装置９０１の作製方法は、構造体９０２を加熱する段階をさらに有する。
【００３９】
界面熱抵抗は、濡れ性、フィラーとリードフレーム９０６の接触率、硬化後の熱伝導率などによりコントロールできる。
【００４０】
界面熱抵抗の下限は、たとえば０．０１Ｋ／Ｗ、０．０５Ｋ／Ｗなどである。
【００４１】
総熱抵抗は、界面熱抵抗および接着層９９２の内部熱抵抗の合計である。
【００４２】
総熱抵抗の下限は、たとえば０．０５Ｋ／Ｗ、０．１Ｋ／Ｗ、０．２Ｋ／Ｗなどである。
【００４３】
内部熱抵抗は、接着シート１１の厚み、硬化後の熱伝導率などによりコントロールできる。
【００４４】
界面熱抵抗および総熱抵抗は、過渡熱分析装置を用いて測定する。
【００４５】
接着シート１１における１３０℃の溶融粘度を下げることにより、ダイボンディング時の流動性を上げることが可能で、界面熱抵抗を下げることができる。したがって、接着シート１１における１３０℃の溶融粘度は、好ましくは１０００Ｐａ・ｓ以下、より好ましくは８００Ｐａ・ｓ以下、さらに好ましくは６００Ｐａ・ｓ以下である。なお、１３０℃は、ダイボンディングの一般的な温度である。１３０℃の溶融粘度の下限は、たとえば１０Ｐａ・ｓ、５０Ｐａ・ｓ、１００Ｐａ・ｓなどである。
【００４６】
好ましくは、接着シート１１は次の性質をさらに備える。すなわち、１２０℃を１時間維持し、次いで１７５℃を１時間維持することにより硬化させた後における熱伝導率は１Ｗ／ｍ・Ｋ以上である。熱伝導率は１Ｗ／ｍ・Ｋ以上であると、チップで発生する熱を効果的にリードフレームに逃がすことができる。熱伝導率の上限は、たとえば２０Ｗ／ｍ・Ｋ、１０Ｗ／ｍ・Ｋ、５Ｗ／ｍ・Ｋである。
【００４７】
接着シート１１は、樹脂成分を含む。樹脂成分としては、アクリルゴム、熱硬化性樹脂などが挙げられる。
【００４８】
アクリルゴムとしては、特に限定されるものではなく、炭素数３０以下、特に炭素数４〜１８の直鎖若しくは分岐のアルキル基を有するアクリル酸又はメタクリル酸のエステルの１種又は２種以上を成分とする重合体（アクリル共重合体）などが挙げられる。前記アルキル基としては、たとえばメチル基、エチル基、プロピル基、イソプロピル基、ｎ−ブチル基、ｔ−ブチル基、イソブチル基、アミル基、イソアミル基、ヘキシル基、へプチル基、シクロヘキシル基、２−エチルヘキシル基、オクチル基、イソオクチル基、ノニル基、イソノニル基、デシル基、イソデシル基、ウンデシル基、ラウリル基、トリデシル基、テトラデシル基、ステアリル基、オクタデシル基、又はドデシル基などが挙げられる。
【００４９】
また、重合体（アクリル共重合体）を形成する他のモノマーとしては、特に限定されるものではなく、たとえばアクリル酸、メタクリル酸、カルボキシエチルアクリレート、カルボキシペンチルアクリレート、イタコン酸、マレイン酸、フマール酸若しくはクロトン酸などの様なカルボキシル基含有モノマー、無水マレイン酸若しくは無水イタコン酸などの様な酸無水物モノマー、（メタ）アクリル酸２−ヒドロキシエチル、（メタ）アクリル酸２−ヒドロキシプロピル、（メタ）アクリル酸４−ヒドロキシブチル、（メタ）アクリル酸６−ヒドロキシヘキシル、（メタ）アクリル酸８−ヒドロキシオクチル、（メタ）アクリル酸１０−ヒドロキシデシル、（メタ）アクリル酸１２−ヒドロキシラウリル若しくは（４−ヒドロキシメチルシクロヘキシル）−メチルアクリレートなどの様なヒドロキシル基含有モノマー、スチレンスルホン酸、アリルスルホン酸、２−（メタ）アクリルアミド−２−メチルプロパンスルホン酸、（メタ）アクリルアミドプロパンスルホン酸、スルホプロピル（メタ）アクリレート若しくは（メタ）アクリロイルオキシナフタレンスルホン酸などの様なスルホン酸基含有モノマー、又は２−ヒドロキシエチルアクリロイルホスフェートなどの様な燐酸基含有モノマーが挙げられる。
【００５０】
アクリルゴムのガラス転移温度は好ましくは０℃以下、より好ましくは−２０℃以下、さらに好ましくは−３０℃以下である。０℃以下であると、可撓性が良好である。アクリルゴムのガラス転移温度の下限は、たとえば−７０℃、−５０℃などである。
【００５１】
アクリルゴムの重量平均分子量は好ましくは８５万〜１４０万である。８５万〜１４０万であると、可撓性が良好である。
なお、重量平均分子量は、ＧＰＣ（ゲル・パーミエーション・クロマトグラフィー）により測定し、ポリスチレン換算により算出された値である。
【００５２】
アクリルゴムは、好ましくは水酸基（ヒドロキシル基）を有する。アクリルゴムが水酸基を有すると、アクリルゴムがエポキシ樹脂と反応できる。
【００５３】
カルボキシ基はアルミナフィラーと相互作用するため、カルボキシ基を有するアクリルゴムを配合することにより粘度が上がり、密着性が低下する。したがって、カルボキシ基を有さないアクリルゴムが好ましい。
【００５４】
グリシジル基を有するアクリルゴムを配合することにより粘度がわずかに上がり、密着性が低下する。したがって、グリシジル基を有さないアクリルゴムが好ましい。
【００５５】
樹脂成分１００重量％中のアクリルゴムの含有量は、好ましくは３０重量％以下、より好ましくは２５重量％以下、さらに好ましくは１４重量％以下である。アクリルゴムの含有量が少ないほど、１３０℃の溶融粘度が下がり、界面熱抵抗が下がる。樹脂成分１００重量％中のアクリルゴムの含有量は、好ましくは５重量％以上である。５重量％以上であると、可撓性が良好である。
【００５６】
熱硬化性樹脂としては、エポキシ樹脂、フェノール樹脂などが挙げられる。
【００５７】
エポキシ樹脂としては特に限定されず、たとえばビスフェノールＡ型、ビスフェノールＦ型、ビスフェノールＳ型、臭素化ビスフェノールＡ型、水添ビスフェノールＡ型、ビスフェノールＡＦ型、ビフェニル型、ナフタレン型、フルオンレン型、フェノールノボラック型、オルソクレゾールノボラック型、トリスヒドロキシフェニルメタン型、テトラフェニロールエタン型などの二官能エポキシ樹脂や多官能エポキシ樹脂、又はヒダントイン型、トリスグリシジルイソシアヌレート型若しくはグリシジルアミン型などのエポキシ樹脂が用いられる。これらのエポキシ樹脂のうちノボラック型エポキシ樹脂、ビフェニル型エポキシ樹脂、トリスヒドロキシフェニルメタン型樹脂又はテトラフェニロールエタン型エポキシ樹脂が特に好ましい。これらのエポキシ樹脂は、硬化剤としてのフェノール樹脂との反応性に富み、耐熱性などに優れるからである。
【００５８】
好ましくは、樹脂成分は、室温で液状のエポキシ樹脂（以下、「第１エポキシ樹脂」という）を含む。第１エポキシ樹脂は、ダイボンディング時の流動性を上げることができる。
【００５９】
第１エポキシ樹脂のエポキシ当量は、好ましくは１７５ｇ／ｅｑ．以上である。第１エポキシ樹脂のエポキシ当量の上限は、たとえば、２５０ｇ／ｅｑ．、２００ｇ／ｅｑ．、などである。
なお、エポキシ樹脂のエポキシ当量は、ＪＩＳ Ｋ ７２３６−２００９に規定された方法で測定できる。
【００６０】
本明細書において、室温で液状とは、２５℃の粘度が５０００Ｐａ・ｓ未満であることをいう。なお、粘度は、Ｔｈｅｒｍｏ  Ｓｃｉｅｎｔｉｆｉｃ社製の型番ＨＡＡＫＥ  Ｒｏｔｏ  ＶＩＳＣＯ１で測定できる。
【００６１】
第１エポキシ樹脂としては、ビスフェノールＦ型が好ましい。
【００６２】
樹脂成分１００重量％中の第１エポキシ樹脂の含有量は、好ましくは３重量％以上、より好ましくは５重量％以上、さらに好ましくは１０重量％以上である。樹脂成分１００重量％中の第１エポキシ樹脂の含有量は、好ましくは６０重量％以下、より好ましくは４０重量％以下である。
【００６３】
好ましくは、樹脂成分は室温で固形のエポキシ樹脂（以下、「第２エポキシ樹脂」という）をさらに含む。
【００６４】
第２エポキシ樹脂のエポキシ当量は、好ましくは２００ｇ／ｅｑ．以下である。エポキシ当量２００ｇ／ｅｑ．以下の第２エポキシ樹脂を第１エポキシ樹脂とともに使用することにより、硬化性、接着力を上げることができる。第２エポキシ樹脂のエポキシ当量の下限は、たとえば、１００ｇ／ｅｑ．などである。
【００６５】
樹脂成分１００重量％中の第２エポキシ樹脂の含有量は、好ましくは３重量％以上、より好ましくは５重量％以上である。樹脂成分１００重量％中の第２エポキシ樹脂の含有量は、好ましくは６０重量％以下、より好ましくは４０重量％以下、さらに好ましくは２０重量％以下である。
【００６６】
フェノール樹脂は、エポキシ樹脂の硬化剤として作用するものであり、たとえば、フェノールノボラック樹脂、フェノールアラルキル樹脂、クレゾールノボラック樹脂、ｔｅｒｔ−ブチルフェノールノボラック樹脂、ノニルフェノールノボラック樹脂などのノボラック型フェノール樹脂、レゾール型フェノール樹脂、ポリパラオキシスチレンなどのポリオキシスチレンなどが挙げられる。これらのフェノール樹脂のうちフェノールノボラック樹脂、フェノールアラルキル樹脂が特に好ましい。半導体装置の接続信頼性を向上させることができるからである。
【００６７】
フェノール樹脂の水酸基当量は、好ましくは１５０ｇ／ｅｑ．以上、より好ましくは１７０ｇ／ｅｑ．以上である。一方、フェノール樹脂の水酸基当量は、好ましくは３００ｇ／ｅｑ．以下、より好ましくは２５０ｇ／ｅｑ．以下である。
【００６８】
フェノール樹脂は、好ましくは室温で固形をなす。
【００６９】
エポキシ樹脂とフェノール樹脂との配合割合は、たとえば、エポキシ樹脂成分中のエポキシ基１当量当たりフェノール樹脂中の水酸基が０．５〜２．０当量になるように配合することが好適である。より好適なのは、０．８〜１．２当量である。即ち、両者の配合割合がかかる範囲を外れると、十分な硬化反応が進まず、硬化物の特性が劣化し易くなるからである。
【００７０】
樹脂成分１００重量％中のエポキシ樹脂およびフェノール樹脂の合計含有量は、好ましくは７０重量％以上、より好ましくは７５重量％以上、さらに好ましくは８６重量％以上である。一方、エポキシ樹脂およびフェノール樹脂の合計含有量は、好ましくは９５重量％以下である。
【００７１】
接着シート１１は、好ましくはフィラーを含む。
【００７２】
フィラーの熱伝導率は、好ましくは１２Ｗ／ｍ・Ｋ以上、より好ましくは２０Ｗ／ｍ・Ｋ以上である。フィラーの熱伝導率の上限は、たとえば４００Ｗ／ｍ・Ｋ、５０Ｗ／ｍ・Ｋなどである。
なお、フィラーの熱伝導率は、Ｘ線構造解析によって得られた結晶構造から推定できる。
【００７３】
熱伝導性が高く、真球度が高いものを入手し易いという点から、アルミナフィラーが好ましい。アルミナフィラーの熱伝導率は、３６Ｗ／ｍ・Ｋ程度である。
【００７４】
フィラーの形状としては、たとえば、フレーク状、針状、フィラメント状、球状、鱗片状などが挙げられる。ダイボンディング時の流動性を上げることが可能で、界面熱抵抗を下げることができるという理由から、球状が好ましい。
【００７５】
薄い接着シート１１を製造できるという理由から、フィラーの平均粒径は、好ましくは０．５μｍ〜１μｍである。
なお、フィラーの平均粒径は、以下の方法で測定できる。
【００７６】
フィラーの平均粒径の測定
接着シート１１をるつぼに入れ、大気雰囲気下、７００℃で２時間強熱して灰化させる。得られた灰分を純水中に分散させて１０分間超音波処理し、レーザー回折散乱式粒度分布測定装置（ベックマンコールター社製、「ＬＳ  １３  ３２０」；湿式法）を用いて平均粒径を求める。
【００７７】
フィラーの粒度分布において、ピークは１つが好ましい。
【００７８】
ダイボンディング時の流動性を上げることが可能で、界面熱抵抗を下げることができるという理由から、フィラーの真球度は、好ましくは０．８５以上である。なお、真球度が１に近づく程真球に近いことを表す。
なお、フィラーの真球度は、以下の方法で測定できる。
【００７９】
真球度の測定
接着シート１１をるつぼに入れ、大気雰囲気下、７００℃で２時間強熱して灰化させる。得られた灰分をＳＥＭで写真を撮り、その観察される粒子の面積と周囲長から、下記式で真球度を算出する。なお、１００個の粒子について、画像処理装置（シスメックス株式会社：ＦＰＩＡ−３０００）を用いて真球度を測定する。
（真球度）＝｛４π×（面積）÷（周囲長）２｝
【００８０】
好ましくは、フィラーは前処理用シランカップリング剤により前処理された表面処理フィラーである。
【００８１】
エポキシ基を有する前処理用シランカップリング剤、ジアミン基を有する前処理用シランカップリング剤およびチオール基を有する前処理用シランカップリング剤は、ダイボンディング時の流動性を下げる。したがって、好ましくは、前処理用シランカップリング剤は、エポキシ基、ジアミン基およびチオール基を有さない。
【００８２】
好ましくは、前処理用シランカップリング剤は、メトキシ基またはエトキシ基を有する。なかでも、加水分解速度が速く処理が容易という理由から、メトキシ基が好ましい。
【００８３】
好ましくは、前処理用シランカップリング剤はメタクリル基を有する。
【００８４】
前処理用シランカップリング剤によりフィラーを処理する方法としては特に限定されず、溶媒中でフィラーと前処理用シランカップリング剤を混合する湿式法、気相中でフィラーと前処理用シランカップリング剤を処理させる乾式法などが挙げられる。
【００８５】
前処理用シランカップリング剤の処理量は特に限定されないが、フィラー１００重量部に対して、前処理用シランカップリング剤を０．０５〜５重量部処理することが好ましい。
【００８６】
接着シート１１中のフィラーの含有量は、好ましくは７５重量％以上、より好ましくは７８重量％以上である。一方、フィラーの含有量の上限は、たとえば９０重量％、８５重量％などである。
【００８７】
接着シート１１は、好ましくはシランカップリング剤を含む。チオール骨格を有するシランカップリング剤、ジチオフェン骨格を有するシランカップリング剤、テトラチオフェン骨格を有するシランカップリング剤はリードフレームと化学結合を形成可能で、リードフレームに対する濡れ性を上げることができる。結果的に、界面熱抵抗を下げることができる。したがって、チオール骨格を有するシランカップリング剤、ジチオフェン骨格を有するシランカップリング剤、テトラチオフェン骨格を有するシランカップリング剤が好ましい。
【００８８】
接着シート１１中のシランカップリング剤の含有量は、好ましくは０．００５重量％以上、より好ましくは０．０１重量％以上である。接着シート１１中のシランカップリング剤の含有量は、好ましくは０．５重量％以下、より好ましくは０．１重量％以下である。
【００８９】
接着シート１１は硬化促進剤を含むことが好ましい。硬化促進剤の含有量は、樹脂成分１００重量部に対し、好ましくは０．１〜５重量部、より好ましくは０．１〜３重量部である。０．１重量部以上であると、短時間で硬化させることが可能である。
【００９０】
硬化促進剤としては特に限定されず、たとえば、イミダゾール系化合物、トリフェニルフォスフィン系化合物、アミン系化合物、トリフェニルボラン系化合物、トリハロゲンボラン系化合物等が挙げられる。
【００９１】
イミダゾール系化合物としては、２−メチルイミダゾール（商品名；２ＭＺ）、２−ウンデシルイミダゾール（商品名；Ｃ１１Ｚ）、２−ヘプタデシルイミダゾール（商品名；Ｃ１７Ｚ）、１，２−ジメチルイミダゾール（商品名；１．２ＤＭＺ）、２−エチル−４−メチルイミダゾール（商品名；２Ｅ４ＭＺ）、２−フェニルイミダゾール（商品名；２ＰＺ）、２−フェニル−４−メチルイミダゾール（商品名；２Ｐ４ＭＺ）、１−ベンジル−２−メチルイミダゾール（商品名；１Ｂ２ＭＺ）、１−ベンジル−２−フェニルイミダゾール（商品名；１Ｂ２ＰＺ）、１−シアノエチル−２−メチルイミダゾール（商品名；２ＭＺ−ＣＮ）、１−シアノエチル−２−ウンデシルイミダゾール（商品名；Ｃ１１Ｚ−ＣＮ）、１−シアノエチル−２−フェニルイミダゾリウムトリメリテイト（商品名；２ＰＺＣＮＳ−ＰＷ）、２，４−ジアミノ−６−［２’−メチルイミダゾリル−（１’）］−エチル−ｓ−トリアジン（商品名；２ＭＺ−Ａ）、２，４−ジアミノ−６−［２’−ウンデシルイミダゾリル−（１’）］−エチル−ｓ−トリアジン（商品名；Ｃ１１Ｚ−Ａ）、２，４−ジアミノ−６−［２’−エチル−４’−メチルイミダゾリル−（１’）］−エチル−ｓ−トリアジン（商品名；２Ｅ４ＭＺ−Ａ）、２，４−ジアミノ−６−［２’−メチルイミダゾリル−（１’）］−エチル−ｓ−トリアジンイソシアヌル酸付加物（商品名；２ＭＡ−ＯＫ）、２−フェニル−４，５−ジヒドロキシメチルイミダゾール（商品名；２ＰＨＺ−ＰＷ）、２−フェニル−４−メチル−５−ヒドロキシメチルイミダゾール（商品名；２Ｐ４ＭＨＺ−ＰＷ）等が挙げられる（いずれも四国化成（株）製）。
【００９２】
トリフェニルフォスフィン系化合物としては特に限定されず、たとえば、トリフェニルフォスフィン、トリブチルフォスフィン、トリ（ｐ−メチルフェニル）フォスフィン、トリ（ノニルフェニル）フォスフィン、ジフェニルトリルフォスフィン等のトリオルガノフォスフィン、テトラフェニルホスホニウムブロマイド（商品名；ＴＰＰ−ＰＢ）、メチルトリフェニルホスホニウム（商品名；ＴＰＰ−ＭＢ）、メチルトリフェニルホスホニウムクロライド（商品名；ＴＰＰ−ＭＣ）、メトキシメチルトリフェニルホスホニウム（商品名；ＴＰＰ−ＭＯＣ）、ベンジルトリフェニルホスホニウムクロライド（商品名；ＴＰＰ−ＺＣ）等が挙げられる（いずれも北興化学社製）。
【００９３】
トリフェニルボラン系化合物としては特に限定されず、たとえば、トリ（ｐ−メチルフェニル）フォスフィン等が挙げられる。また、トリフェニルボラン系化合物としては、さらにトリフェニルフォスフィン構造を有するものも含まれる。トリフェニルフォスフィン構造およびトリフェニルボラン構造を有する化合物としては特に限定されず、たとえば、テトラフェニルホスホニウムテトラフェニルボレート（商品名；ＴＰＰ−Ｋ）、テトラフェニルホスホニウムテトラ−ｐ−トリボレート（商品名；ＴＰＰ−ＭＫ）、ベンジルトリフェニルホスホニウムテトラフェニルボレート（商品名；ＴＰＰ−ＺＫ）、トリフェニルホスフィントリフェニルボラン（商品名；ＴＰＰ−Ｓ）等が挙げられる（いずれも北興化学社製）。
【００９４】
アミノ系化合物としては特に限定されず、たとえば、モノエタノールアミントリフルオロボレート（ステラケミファ（株）製）、ジシアンジアミド（ナカライテスク（株）製）等が挙げられる。
【００９５】
トリハロゲンボラン系化合物としては特に限定されず、たとえば、トリクロロボラン等が挙げられる。
【００９６】
接着シート１１は、前記成分以外にも、フィルム製造に一般に使用される配合剤、たとえば、架橋剤などを適宜含有してよい。
【００９７】
接着シート１１は、通常の方法で製造できる。たとえば、前記各成分を含有する接着剤組成物溶液を作製し、接着剤組成物溶液を基材セパレータ上に所定厚みとなる様に塗布して塗布膜を形成した後、塗布膜を乾燥させることで、接着シート１１を製造できる。
【００９８】
接着剤組成物溶液に用いる溶媒としては特に限定されないが、前記各成分を均一に溶解、混練又は分散できる有機溶媒が好ましい。たとえば、ジメチルホルムアミド、ジメチルアセトアミド、Ｎ-メチルピロリドン、アセトン、メチルエチルケトン、シクロヘキサノンなどのケトン系溶媒、トルエン、キシレンなどが挙げられる。塗布方法は特に限定されない。溶剤塗工の方法としては、たとえば、ダイコーター、グラビアコーター、ロールコーター、リバースコーター、コンマコーター、パイプドクターコーター、スクリーン印刷などが挙げられる。なかでも、塗布厚みの均一性が高いという点から、ダイコーターが好ましい。
【００９９】
基材セパレータとしては、ポリエチレンテレフタレート（ＰＥＴ）、ポリエチレン、ポリプロピレンや、フッ素系剥離剤、長鎖アルキルアクリレート系剥離剤などの剥離剤により表面コートされたプラスチックフィルムや紙などが使用可能である。接着剤組成物溶液の塗布方法としては、たとえば、ロール塗工、スクリーン塗工、グラビア塗工などが挙げられる。また、塗布膜の乾燥条件は特に限定されず、たとえば、乾燥温度７０〜１６０℃、乾燥時間１〜５分間で行うことができる。
【０１００】
接着シート１１の製造方法としては、たとえば、前記各成分をミキサーにて混合し、得られた混合物をプレス成形して接着シート１１を製造する方法なども好適である。ミキサーとしてはプラネタリーミキサーなどが挙げられる。
【０１０１】
接着シート１１の厚みは、好ましくは１５μｍ以下である。厚みが小さいほど、内部熱抵抗が小さいためである。接着シート１１の厚みの下限は、たとえば５μｍなどである。５μｍ未満であると、接着シート１１が半導体ウエハなどと接する面積が不安定となる場合がある。
【０１０２】
接着シート１１は、好ましくは半導体装置を製造するために使用される。接着シート１１は、より好ましくはダイボンディング用途で使用される。具体的には、接着シート１１は、リードフレームと半導体チップとを接着するためのフィルム（以下、「ダイアタッチフィルム」という）として使用される。
【０１０３】
（セパレータ１３）
セパレータ１３としては、ポリエチレンテレフタレート（ＰＥＴ）フィルムなどが挙げられる。セパレータ１３は、好ましくは離型処理が施されたものである。セパレータ１３の厚みは適宜設定できる。
【０１０４】
（ダイシングテープ一体型接着シート７１）
ダイシングテープ一体型接着シート７１は、ダイシングテープ１２およびダイシングテープ１２上に配置された接着シート１１を含む。ダイシングテープ１２は、基材１２１および基材１２１上に配置された粘着剤層１２２を含む。粘着剤層１２２は、接着シート１１と接する接触部１２２Ａを含む。粘着剤層１２２は、接触部１２２Ａの周辺に配置された周辺部１２２Ｂをさらに含む。接触部１２２Ａは放射線により硬化されている。一方、周辺部１２２Ｂは放射線により硬化する性質を有する。放射線としては紫外線が好ましい。
【０１０５】
基材１２１は放射線透過性を有していることが好ましい。基材１２１は紫外線透過性を有していることがより好ましい。基材１２１としては、たとえば、紙などの紙系基材；布、不織布、フェルト、ネットなどの繊維系基材；金属箔、金属板などの金属系基材；プラスチックのフィルムやシートなどのプラスチック系基材；ゴムシートなどのゴム系基材；発泡シートなどの発泡体や、これらの積層体［特に、プラスチック系基材と他の基材との積層体や、プラスチックフィルム（またはシート）同士の積層体など］などの適宜な薄葉体を用いることができる。基材１２１としては、プラスチックのフィルムやシートなどのプラスチック系基材を好適に用いることができる。このようなプラスチック材における素材としては、たとえば、ポリエチレン（ＰＥ）、ポリプロピレン（ＰＰ）、エチレン−プロピレン共重合体などのオレフィン系樹脂；エチレン−酢酸ビニル共重合体（ＥＶＡ）、アイオノマー樹脂、エチレン−（メタ）アクリル酸共重合体、エチレン−（メタ）アクリル酸エステル（ランダム、交互）共重合体などのエチレンをモノマー成分とする共重合体；ポリエチレンテレフタレート（ＰＥＴ）、ポリエチレンナフタレート（ＰＥＮ）、ポリブチレンテレフタレート（ＰＢＴ）などのポリエステル；アクリル系樹脂；ポリ塩化ビニル（ＰＶＣ）；ポリウレタン；ポリカーボネート；ポリフェニレンスルフィド（ＰＰＳ）；ポリアミド（ナイロン）、全芳香族ポリアミド（アラミド）などのアミド系樹脂；ポリエーテルエーテルケトン（ＰＥＥＫ）；ポリイミド；ポリエーテルイミド；ポリ塩化ビニリデン；ＡＢＳ（アクリロニトリル−ブタジエン−スチレン共重合体）；セルロース系樹脂；シリコーン樹脂；フッ素樹脂などが挙げられる。
【０１０６】
基材１２１は、無延伸で用いてもよく、必要に応じて一軸または二軸の延伸処理を施したものを用いてもよい。延伸処理などにより熱収縮性を基材１２１に付与することにより、基材１２１を熱収縮させることにより粘着剤層１２２と接着シート１１との接着面積を低下させて、半導体素子の回収の容易化を図ることができる。
【０１０７】
基材１２１の表面は、隣接する層との密着性、保持性などを高めるため、慣用の表面処理、たとえば、クロム酸処理、オゾン暴露、火炎暴露、高圧電撃暴露、イオン化放射線処理などの化学的または物理的処理、下塗剤によるコーティング処理を施すことができる。
【０１０８】
基材１２１は、同種または異種のものを適宜に選択して使用することができ、必要に応じて数種をブレンドしたものを用いることができる。また、基材１２１には、帯電防止能を付与するため、基材１２１上に金属、合金、これらの酸化物などからなる厚みが３０〜５００Å程度の導電性物質の蒸着層を設けることができる。基材１２１は単層あるいは２種以上の複層でもよい。
【０１０９】
基材１２１の厚み（積層体の場合は総厚）は、特に制限されず強度や柔軟性、使用目的などに応じて適宜に選択でき、たとえば、一般的には１０００μｍ以下（たとえば、１μｍ〜１０００μｍ）、好ましくは１０μｍ〜５００μｍ、さらに好ましくは２０μｍ〜３００μｍ、特に３０μｍ〜２００μｍ程度であるが、これらに限定されない。
【０１１０】
なお、基材１２１には、各種添加剤（着色剤、充填材、可塑剤、老化防止剤、酸化防止剤、界面活性剤、難燃剤など）が含まれていてもよい。
【０１１１】
粘着剤層１２２は粘着剤により形成されており、粘着性を有している。このような粘着剤としては、特に制限されず、公知の粘着剤の中から適宜選択することができる。具体的には、粘着剤としては、たとえば、アクリル系粘着剤、ゴム系粘着剤、ビニルアルキルエーテル系粘着剤、シリコーン系粘着剤、ポリエステル系粘着剤、ポリアミド系粘着剤、ウレタン系粘着剤、フッ素系粘着剤、スチレン−ジエンブロック共重合体系粘着剤、これらの粘着剤に融点が約２００℃以下の熱溶融性樹脂を配合したクリ−プ特性改良型粘着剤などの公知の粘着剤（たとえば、特開昭５６−６１４６８号公報、特開昭６１−１７４８５７号公報、特開昭６３−１７９８１号公報、特開昭５６−１３０４０号公報など参照）の中から、かかる特性を有する粘着剤を適宜選択して用いることができる。また、粘着剤としては、放射線硬化型粘着剤（またはエネルギー線硬化型粘着剤）や、熱膨張性粘着剤を用いることもできる。粘着剤は単独でまたは２種以上組み合わせて使用することができる。
【０１１２】
粘着剤としては、アクリル系粘着剤、ゴム系粘着剤を好適に用いることができ、特にアクリル系粘着剤が好適である。アクリル系粘着剤としては、（メタ）アクリル酸アルキルエステルの１種または２種以上を単量体成分として用いたアクリル系重合体（単独重合体または共重合体）をベースポリマーとするアクリル系粘着剤が挙げられる。
【０１１３】
アクリル系粘着剤における（メタ）アクリル酸アルキルエステルとしては、たとえば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシルなどの（メタ）アクリル酸アルキルエステルなどが挙げられる。（メタ）アクリル酸アルキルエステルとしては、アルキル基の炭素数が４〜１８の（メタ）アクリル酸アルキルエステルが好適である。なお、（メタ）アクリル酸アルキルエステルのアルキル基は、直鎖状または分岐鎖状のいずれであっても良い。
【０１１４】
なお、アクリル系重合体は、凝集力、耐熱性、架橋性などの改質を目的として、必要に応じて、（メタ）アクリル酸アルキルエステルと共重合可能な他の単量体成分（共重合性単量体成分）に対応する単位を含んでいてもよい。このような共重合性単量体成分としては、たとえば、（メタ）アクリル酸（アクリル酸、メタクリル酸）、カルボキシエチルアクリレート、カルボキシペンチルアクリレート、イタコン酸、マレイン酸、フマル酸、クロトン酸などのカルボキシル基含有モノマー；無水マレイン酸、無水イタコン酸などの酸無水物基含有モノマー；（メタ）アクリル酸ヒドロキシエチル、（メタ）アクリル酸ヒドロキシプロピル、（メタ）アクリル酸ヒドロキシブチル、（メタ）アクリル酸ヒドロキシヘキシル、（メタ）アクリル酸ヒドロキシオクチル、（メタ）アクリル酸ヒドロキシデシル、（メタ）アクリル酸ヒドロキシラウリル、（４−ヒドロキシメチルシクロヘキシル）メチルメタクリレートなどのヒドロキシル基含有モノマー；スチレンスルホン酸、アリルスルホン酸、２−（メタ）アクリルアミド−２−メチルプロパンスルホン酸、（メタ）アクリルアミドプロパンスルホン酸、スルホプロピル（メタ）アクリレート、（メタ）アクリロイルオキシナフタレンスルホン酸などのスルホン酸基含有モノマー；２−ヒドロキシエチルアクリロイルホスフェートなどのリン酸基含有モノマー；（メタ）アクリルアミド、Ｎ，Ｎ−ジメチル（メタ）アクリルアミド、Ｎ−ブチル（メタ）アクリルアミド、Ｎ−メチロール（メタ）アクリルアミド、Ｎ−メチロールプロパン（メタ）アクリルアミドなどの（Ｎ−置換）アミド系モノマー；（メタ）アクリル酸アミノエチル、（メタ）アクリル酸Ｎ，Ｎ−ジメチルアミノエチル、（メタ）アクリル酸ｔ−ブチルアミノエチルなどの（メタ）アクリル酸アミノアルキル系モノマー；（メタ）アクリル酸メトキシエチル、（メタ）アクリル酸エトキシエチルなどの（メタ）アクリル酸アルコキシアルキル系モノマー；アクリロニトリル、メタクリロニトリルなどのシアノアクリレートモノマー；（メタ）アクリル酸グリシジルなどのエポキシ基含有アクリル系モノマー；スチレン、α−メチルスチレンなどのスチレン系モノマー；酢酸ビニル、プロピオン酸ビニルなどのビニルエステル系モノマー；イソプレン、ブタジエン、イソブチレンなどのオレフィン系モノマー；ビニルエーテルなどのビニルエーテル系モノマー；Ｎ−ビニルピロリドン、メチルビニルピロリドン、ビニルピリジン、ビニルピペリドン、ビニルピリミジン、ビニルピペラジン、ビニルピラジン、ビニルピロール、ビニルイミダゾール、ビニルオキサゾール、ビニルモルホリン、Ｎ−ビニルカルボン酸アミド類、Ｎ−ビニルカプロラクタムなどの窒素含有モノマー；Ｎ−シクロヘキシルマレイミド、Ｎ−イソプロピルマレイミド、Ｎ−ラウリルマレイミド、Ｎ−フェニルマレイミドなどのマレイミド系モノマー；Ｎ−メチルイタコンイミド、Ｎ−エチルイタコンイミド、Ｎ−ブチルイタコンイミド、Ｎ−オクチルイタコンイミド、Ｎ−２−エチルヘキシルイタコンイミド、Ｎ−シクロヘキシルイタコンイミド、Ｎ−ラウリルイタコンイミドなどのイタコンイミド系モノマー；Ｎ−（メタ）アクリロイルオキシメ���レンスクシンイミド、Ｎ−（メタ）アクルロイル−６−オキシヘキサメチレンスクシンイミド、Ｎ−（メタ）アクリロイル−８−オキシオクタメチレンスクシンイミドなどのスクシンイミド系モノマー；（メタ）アクリル酸ポリエチレングリコール、（メタ）アクリル酸ポリプロピレングリコール、（メタ）アクリル酸メトキシエチレングリコール、（メタ）アクリル酸メトキシポリプロピレングリコールなどのグリコール系アクリルエステルモノマー；（メタ）アクリル酸テトラヒドロフルフリル、フッ素（メタ）アクリレート、シリコーン（メタ）アクリレートなどの複素環、ハロゲン原子、ケイ素原子などを有するアクリル酸エステル系モノマー；ヘキサンジオールジ（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、トリメチロールプロパントリ（メタ）アクリレート、ペンタエリスリトールトリ（メタ）アクリレート、ジペンタエリスリトールヘキサ（メタ）アクリレート、エポキシアクリレート、ポリエステルアクリレート、ウレタンアクリレート、ジビニルベンゼン、ブチルジ（メタ）アクリレート、ヘキシルジ（メタ）アクリレートなどの多官能モノマーなどが挙げられる。これらの共重合性単量体成分は１種または２種以上使用できる。
【０１１５】
粘着剤として放射線硬化型粘着剤（またはエネルギー線硬化型粘着剤）を用いる場合、放射線硬化型粘着剤（組成物）としては、たとえば、ラジカル反応性炭素−炭素二重結合をポリマー側鎖または主鎖中もしくは主鎖末端に有するポリマーをベースポリマーとして用いた内在型の放射線硬化型粘着剤や、粘着剤中に紫外線硬化性のモノマー成分やオリゴマー成分が配合された放射線硬化型粘着剤などが挙げられる。また、粘着剤として熱膨張性粘着剤を用いる場合、熱膨張性粘着剤としては、たとえば、粘着剤と発泡剤（特に熱膨張性微小球）とを含む熱膨張性粘着剤などが挙げられる。
【０１１６】
粘着剤層１２２は、各種添加剤（たとえば、粘着付与樹脂、着色剤、増粘剤、増量剤、充填材、可塑剤、老化防止剤、酸化防止剤、界面活性剤、架橋剤など）を含むことができる。
【０１１７】
粘着剤層１２２は、たとえば、粘着剤（感圧接着剤）と、必要に応じて溶媒やその他の添加剤などとを混合して、シート状の層に形成する慣用の方法を利用し形成することができる。具体的には、たとえば、粘着剤および必要に応じて溶媒やその他の添加剤を含む混合物を、基材１２１上に塗布する方法、適当なセパレータ（剥離紙など）上に混合物を塗布して粘着剤層１２２を形成し、これを基材１２１上に転写（移着）する方法などにより、粘着剤層１２２を形成することができる。
【０１１８】
粘着剤層１２２の厚みは、好ましくは１μｍ以上、より好ましくは２μｍ以上、さらに好ましくは５μｍ以上である。粘着剤層１２２の厚みは、好ましくは１００μｍ以下、より好ましくは５０μｍ以下、さらに好ましくは３０μｍ以下である。なお、粘着剤層１２２は単層、複層のいずれであってもよい。
【０１１９】
（半導体装置の製造方法）
図５に示すように、ダイシングテープ一体型接着シート７１に半導体ウエハ４を圧着する。半導体ウエハ４としては、シリコンウエハ、シリコンカーバイドウエハ、化合物半導体ウエハなどが挙げられる。化合物半導体ウエハとしては、窒化ガリウムウエハなどが挙げられる。
【０１２０】
圧着方法としては、たとえば、圧着ロールなどの押圧手段により押圧する方法などが挙げられる。
【０１２１】
圧着温度（貼り付け温度）は、３５℃以上が好ましく、３７℃以上がより好ましい。圧着温度の上限は低い方が好ましく、好ましくは５０℃以下、より好ましくは４５℃以下である。低温で圧着することにより、半導体ウエハ４への熱影響を防止することが可能で、半導体ウエハ４の反りを抑制できる。また、圧力は、１×１０５Ｐａ〜１×１０７Ｐａであることが好ましく、２×１０５Ｐａ〜８×１０６Ｐａであることがより好ましい。
【０１２２】
図６に示すように、半導体ウエハ４をダイシングすることにより、ダイボンド用チップ５を形成する。ダイボンド用チップ５は、半導体チップ４１および半導体チップ４１上に配置された接着フィルム１１１を含む。半導体チップ４１は電極パッドを含む。電極パッドの材料としては、アルミニウムなどが挙げられる。本工程では、ダイシングテープ一体型接着シート７１まで切込みを行なうフルカットと呼ばれる切断方式などを採用できる。ダイシング装置としては特に限定されず、従来公知のものを用いることができる。また、半導体ウエハ４は、ダイシングテープ一体型接着シート７１により接着固定されているので、チップ欠けやチップ飛びを抑制できると共に、半導体ウエハ４の破損も抑制できる。
【０１２３】
ダイボンド用チップ５をピックアップする。ピックアップの方法としては特に限定されず、従来公知の種々の方法を採用できる。たとえば、個々の半導体チップ４１をダイシングテープ一体型接着シート７１側からニードルによって突き上げ、次いでダイボンド用チップ５をピックアップ装置によってピックアップする方法などが挙げられる。
【０１２４】
図７に示すように、ダイボンド用チップ５をリードフレーム６に圧着することにより半導体チップ付き被着体２を得る。具体的には、ダイボンド用チップ５をリードフレーム６のダイパッド６１に圧着する。半導体チップ付き被着体２は、リードフレーム６、リードフレーム６上に配置された接着フィルム１１１および接着フィルム１１１上に配置された半導体チップ４１を含む。リードフレーム６はダイパッド６１を含む。リードフレーム６はインナーリード６２をさらに含む。
【０１２５】
ダイボンド用チップ５をリードフレーム６に圧着する温度（以下、「ダイアタッチ温度」という）は、好ましくは８０℃以上、より好ましくは９０℃以上である。また、ダイアタッチ温度は、好ましくは１５０℃以下、より好ましくは１３０℃以下である。
【０１２６】
半導体チップ付き被着体２を加圧下で加熱することにより接着フィルム１１１を硬化させる。これにより、半導体チップ４１をリードフレーム６に固着させる。加圧下で接着フィルム１１１を硬化させることにより、接着フィルム１１１とリードフレーム６との間に存在するボイドを消滅させることが可能で、接着フィルム１１１がリードフレーム６と接触する面積を確保できる。
【０１２７】
加圧下で加熱する方法としては、たとえば、不活性ガスが充填されたチャンバー内に配置された半導体チップ付き被着体２を加熱する方法などが挙げられる。加圧雰囲気の圧力は、好ましくは０．５ｋｇ／ｃｍ２（４．９×１０−２ＭＰａ）以上、より好ましくは１ｋｇ／ｃｍ２（９．８×１０−２ＭＰａ）以上、さらに好ましくは５ｋｇ／ｃｍ２（４．９×１０−１ＭＰａ）以上である。０．５ｋｇ／ｃｍ２以上であると、接着フィルム１１１とリードフレーム６との間に存在するボイドを容易に消滅させることができる。加圧雰囲気の圧力は、好ましくは２０ｋｇ／ｃｍ２（１．９６ＭＰａ）以下、より好ましくは１８ｋｇ／ｃｍ２（１．７７ＭＰａ）以下、さらに好ましくは１５ｋｇ／ｃｍ２（１．４７ＭＰａ）以下である。２０ｋｇ／ｃｍ２以下であると、過度な加圧による接着フィルム１１１のはみ出しを抑制できる。
【０１２８】
加熱温度は、好ましくは８０℃以上、より好ましくは１２０℃以上、さらに好ましくは１５０℃以上、特に好ましくは１７０℃以上である。８０℃以上であると、接着フィルム１１１を適度な硬さとすることが可能で、加圧キュアによりボイドを効果的に消失させることができる。加熱温度は、好ましくは２６０℃以下、より好ましくは２００℃以下、より好ましくは１８０℃以下である。２６０℃以下であると、接着フィルム１１１の分解を防ぐことができる。
【０１２９】
加熱時間は、好ましくは０．１時間以上、より好ましくは０．２時間以上である。加熱時間は、好ましくは２４時間以下、より好ましくは３時間以下、さらに好ましくは１時間以下、特に好ましくは３０分以下である。
【０１３０】
図８に示すように、半導体チップ４１の電極パッドとリードフレーム６のインナーリード６２をボンディングワイヤー７で電気的に接続するワイヤーボンディング工程を行う。ボンディングワイヤー７の材料としては、銅などが挙げられる。
【０１３１】
ワイヤーボンディング工程は、ボンディングワイヤー７の一端と半導体チップ４１の電極パッドを接合するステップ、ボンディングワイヤー７の他端とリードフレーム６のインナーリード６２を接合するステップなどを含む。
【０１３２】
ワイヤーボンディング工程を行った後、封止樹脂８により半導体チップ４１を封止する封止工程を行う。本工程は、リードフレーム６に搭載された半導体チップ４１やボンディングワイヤー７を保護する為に行われる。本工程は、封止用の樹脂を金型で成型することにより行う。封止樹脂８としては、たとえばエポキシ系の樹脂を使用する。樹脂封止の際の加熱温度は、好ましくは１６５℃以上、より好ましくは１７０℃以上であり、加熱温度は、好ましくは１８５℃以下、より好ましくは１８０℃以下である。
【０１３３】
必要に応じて、封止後に更に加熱をしてもよい（後硬化工程）。これにより、封止工程で硬化不足の封止樹脂８を完全に硬化できる。加熱温度は適宜設定できる。
【０１３４】
以上の方法により得られた半導体装置は、リードフレーム６、リードフレーム６上に配置された接着層および接着層上に配置された半導体チップ４１を含む。接着層は、接着フィルム１１１が硬化することにより形成される。半導体装置は、半導体チップ４１を覆う封止樹脂８をさらに含む。
【０１３５】
半導体装置の接着層の界面熱抵抗は、好ましくは０．１５Ｋ／Ｗ以下である。界面熱抵抗の下限は、たとえば０．０１Ｋ／Ｗ、０．０５Ｋ／Ｗなどである。
【０１３６】
半導体装置の接着層の総熱抵抗は、好ましくは０．５５Ｋ／Ｗ以下である。総熱抵抗の下限は、たとえば０．０５Ｋ／Ｗ、０．１Ｋ／Ｗ、０．２Ｋ／Ｗなどである。
【０１３７】
半導体装置の具体例として、たとえばＱｕａｄ  Ｆｌａｔ  Ｎｏｎ−ｌｅａｄｅｄ  Ｐａｃｋａｇｅ（以下、「ＱＦＮパッケージ」という）を挙げることができる。ＱＦＮパッケージは、半導体チップ４１から発生する熱をリードフレーム６に伝え、外部に逃がすことができる。したがって、放熱性が高い。
【０１３８】
半導体装置は、高周波デバイス、デジタルテレビ、モバイルデバイス、メモリ、車載用電子機器、パワーデバイスなどに用いることができる。
【０１３９】
以上のとおり、半導体装置の製造方法は、接着シート１１に半導体ウエハ４を圧着する工程と、接着シート１１に半導体ウエハ４を圧着する工程の後に、ダイ分割をなすことによりダイボンド用チップ５を形成する工程と、ダイボンド用チップ５をリードフレーム６に圧着する工程とを含む。半導体装置の製造方法は、ダイボンド用チップ５をリードフレーム６に圧着する工程の後に、ボンディングワイヤー７の一端と半導体チップ４１の電極パッドを接合するステップ、ボンディングワイヤー７の他端とリードフレーム６のインナーリード６２を接合するステップを含む工程をさらに含む。半導体装置の製造方法は、封止樹脂８で半導体チップ４１を封止する工程をさらに含む。
【０１４０】
接着シート１１に半導体ウエハ４を圧着する工程は、ダイシングテープ一体型接着シート７１の接着シート１１に半導体ウエハ４を圧着する工程であることができる。
【０１４１】
（変形例１）
粘着剤層１２２の接触部１２２Ａは放射線により硬化する性質を有する。粘着剤層１２２の周辺部１２２Ｂも放射線により硬化する性質を有する。半導体装置の製造方法において、ダイボンド用チップ５を形成し、粘着剤層１２２に紫外線を照射し、ダイボンド用チップ５をピックアップする。これにより、粘着剤層１２２のダイボンド用チップ５に対する粘着力が低下するので、ダイボンド用チップ５を容易にピックアップできる。
【０１４２】
（変形例２）
粘着剤層１２２の接触部１２２Ａは放射線により硬化されている。粘着剤層１２２の周辺部１２２Ｂも放射線により硬化されている。
【０１４３】
（変形例３）
接着シート１１は、第１層および第１層上配置された第２層を含む複層形状をなす。
【０１４４】
（変形例４）
図９に示すように、ダイシングテープ１２における粘着面の全体が、接着シート１１と接する。粘着剤層１２２は、放射線により硬化する性質を有することが好ましい。半導体装置の製造方法において、ダイボンド用チップ５を形成し、粘着剤層１２２に紫外線を照射し、ダイボンド用チップ５をピックアップする。これにより、粘着剤層１２２のダイボンド用チップ５に対する粘着力が低下するので、ダイボンド用チップ５を容易にピックアップできる。
【０１４５】
（変形例５）
ダイボンド用チップ５を形成する工程が、ダイシングテープ一体型接着シート７１上に配置された半導体ウエハ４にレーザー光を照射することにより、半導体ウエハ４の内部に脆弱層を形成するステップを含む。ダイボンド用チップ５を形成する工程は、脆弱層を形成するステップの後にエキスパンドをなすステップをさらに含む。エキスパンドにより接着シート１１および半導体ウエハ４を同時に分割する。
【０１４６】
（その他の変形例）
変形例１〜変形例５などは、任意に組み合わせることができる。
【０１４７】
［実施形態２］
（フィルム９）
図１０に示すように、フィルム９は、セパレータ１４、セパレータ１４上に配置された接着シート１１および接着シート１１上に配置されたセパレータ１５を含む。接着シート１１は、セパレータ１４と接する第１面、および第１面に対向した第２面で両面を定義できる。第２面はセパレータ１５と接する。
【０１４８】
セパレータ１４としては、ポリエチレンテレフタレート（ＰＥＴ）フィルムなどが挙げられる。セパレータ１４は、好ましくは離型処理が施されたものである。セパレータ１４の厚みは適宜設定できる。
【０１４９】
セパレータ１５としては、ポリエチレンテレフタレート（ＰＥＴ）フィルムなどが挙げられる。セパレータ１５は、好ましくは離型処理が施されたものである。セパレータ１５の厚みは適宜設定できる。
【０１５０】
（半導体装置の製造方法）
半導体装置の製造方法は、接着シート１１に半導体ウエハ４を圧着する工程と、接着シート１１に半導体ウエハ４を圧着する工程の後に、ダイ分割をなすことによりダイボンド用チップ５を形成する工程と、ダイボンド用チップ５をリードフレーム６に圧着する工程とを含む。
【０１５１】
半導体装置の製造方法は、セパレータ１４を剥離するステップと、セパレータ１４を剥離するステップの後に接着シート１１とダイシングテープ１２を貼り合わせるステップとを含む工程をさらに含む。接着シート１１に半導体ウエハ４を圧着する工程は、セパレータ１５を剥離するステップ、セパレータ１５を剥離するステップの後に接着シート１１に半導体ウエハ４を圧着するステップを含む。
【０１５２】
半導体装置の製造方法は、ダイボンド用チップ５をリードフレーム６に圧着する工程の後に、ボンディングワイヤー７の一端と半導体チップ４１の電極パッドを接合するステップ、ボンディングワイヤー７の他端とリードフレーム６のインナーリード６２を接合するステップを含む工程をさらに含む。半導体装置の製造方法は、封止樹脂８で半導体チップ４１を封止する工程をさらに含む。
【０１５３】
（変形例１）
接着シート１１は、第１層および第１層上配置された第２層を含む複層形状をなす。
【実施例】
【０１５４】
以下、本発明に関し実施例を用いて詳細に説明するが、本発明はその要旨を超えない限り、以下の実施例に限定されるものではない。
【０１５５】
実施例で使用した成分について説明する。
アクリルゴム１：ナガセケムテックス社製のテイサンレジンＳＧ−６００ＴＥＡ（ヒドロキシル基を有するアクリル酸エステル共重合体、Ｍｗ：１２０万、ガラス転移温度：−３６℃）
アクリルゴム２：ナガセケムテックス社製のテイサンレジンＳＧ−７０Ｌ（ヒドロキシル基およびカルボキシ基（ＣＯＯＨ基）を有するアクリル酸エステル共重合体、Ｍｗ：８０万、ガラス転移温度：−１３℃）
フェノール樹脂：明和化成社製のＭＥＨ−７８５１Ｈ（固形フェノール樹脂、Ｍｗ：１５８０、水酸基当量２１８ｇ／ｅｑ．）
エポキシ樹脂１：三菱化学社製のｊＥＲ８２８（液状エポキシ樹脂、エポキシ当量１８５ｇ／ｅｑ．）
エポキシ樹脂２：日本化薬社製のＥＯＣＮ−１０２０（固形エポキシ樹脂、エポキシ当量１９８ｇ／ｅｑ．）
アルミナフィラー：信越化学工業社製のＫＢＭ−５０３（３−メタクリロキシプロピルトリメトキシシラン）でアドマテックス社製のＡＯ−８０２（平均粒径０．７μｍ、真球度０．９５の球状アルミナフィラー）を前処理することにより得られた表面処理フィラー
シリカフィラー：アドマテックス社製のＳＯ−２５Ｒ（平均粒径０．６μｍの球状シリカフィラー）
触媒：北興化学社製のＴＰＰ−Ｋ（テトラフェニルホスホニウムテトラフェニルボレート）
シランカップリング剤：信越化学工業社製のＫＢＥ−８４６（ビス（トリエトキシシリルプロピル）テトラスルフィド）
【０１５６】
［アルミナフィラーの作製］
ＡＯ−８０２をＫＢＭ−５０３で処理することにより、アルミナフィラーを得た。表面処理は乾式法で行い、下記式で表される量のシランカップリング剤で処理した。
シランカップリング剤処理量＝（フィラーの重量（ｇ）×フィラーの比表面積（ｍ２／ｇ））／シランカップリング剤の最小被覆面積（ｍ２／ｇ）
シランカップリング剤の最小被覆面積（ｍ２／ｇ）＝６．０２×１０２３×１３×１０−２０／シランカップリング剤の分子量
【０１５７】
［接着シートの作製］
表１に記載の配合比に従い、各成分およびメチルエチルケトン（ＭＥＫ）を配合し、撹拌することにより、ワニスを得た。厚み３８μｍのセパレータ（シリコーン離型処理したＰＥＴフィルム）上にワニスを塗布し、１３０℃のオーブンで２分間乾燥し、接着シートを得た。接着シートの厚みを表１に示す。
【０１５８】
［評価］
得られた接着シートについて、以下の評価を行った。結果を表１に示す。
【０１５９】
（熱伝導率）
接着シートから厚み１０μｍ〜４０μｍのサンプルを切り出した。窒素雰囲気下、１２０℃で１時間加熱し、窒素雰囲気下、１７５℃で１時間加熱することにより、サンプルを硬化させた。硬化後のサンプルから２０ｍｍ角の試験片を切り出した。試験片の熱拡散率、比熱、比重を測定し、下記式より試験片の熱伝導率を求めた。
（熱伝導率）＝（熱拡散率）×（比熱）×（比重）
【０１６０】
（株）アイフェイズ製のアイフェイズモバイルを用いて熱拡散率を測定した。エスアイアイナノテクノロジー（株）製のＤＳＣ６２２０を用い、昇温速度１０℃／ｍｉｎ、温度２０℃〜３００℃の条件でＤＳＣ測定し、ＪＩＳハンドブック（比熱容量測定方法Ｋ−７１２３ １９８７）に記載された方法で比熱を求めた。アルキメデス法によって比重を測定した。
【０１６１】
（１３０℃の溶融粘度）
レオメーター（ＨＡＡＫＥ社製のＲＳ−１）を用いて、パラレルプレート法により接着シートの溶融粘度を測定した。具体的には、接着シートから０．１ｇの試料を採取し、試料を１３０℃のプレートに仕込み、測定を開始した。プレート間のギャップは０．１ｍｍであった。測定開始から６０秒後の平均値が溶融粘度である。
【０１６２】
（熱抵抗）
接着シートから縦「２０ｍｍ」×横「２０ｍｍ」×厚み「表１に示す厚み」の試験用シートを切り出した。個片化したシーマ電子株式会社製のシリコンヒーターチップ（５ｍｍ×５ｍｍ、８０Ω、１００μｍ）を１００℃、１０ｍｍ／ｓｅｃ、０．１ＭＰａの条件で試験用シートにはりつけた。カッターでヒーターチップの外周に沿って試験用シートを切り、試験用シート付きのヒーターチップを得た。新川株式会社製のダイボンド装置（ＳＰＡ−３００）を用いて、１２０℃、０．１ＭＰａ、１ｓｅｃの条件で、試験用シート付きのヒーターチップをＴＯ−２２０規格のリードフレームに圧着した。リードフレームは、全面が銀でメッキされたものであった。圧着後に、窒素中、１２０℃で１時間加熱し、１７５℃で１時間加熱することにより、試験用シートを硬化させた。ワイヤーボンダ―を用いて、１７５℃で、金ワイヤーでヒーターチップとリードフレームを接続した。接続後、封止樹脂でヒーターチップを封止した。パッケージを個片化し、第１のＴＯ−２２０パッケージを得た。
【０１６３】
試験用シートの厚みが「表１に示す厚み」の２倍である以外は、第１のＴＯ−２２０パッケージの作製方法と同じ方法で、第２のＴＯ−２２０パッケージを作製した。
【０１６４】
試験用シートの厚みが「表１に示す厚み」の３倍である以外は、第１のＴＯ−２２０パッケージの作製方法と同じ方法で、第３のＴＯ−２２０パッケージを作製した。
【０１６５】
第１のＴＯ−２２０パッケージ、第２のＴＯ−２２０パッケージおよび第３のＴＯ−２２０パッケージについて、過渡熱分析装置（メンターグラフィック社製のＴ３ｓｔｅｒ）を用いて、２００ｍＡの電流でこれらを加熱した後、１０ｍＡ、加熱時間５秒、測定時間５秒で、抵抗値の経時的な変化を測定した。得られた電圧データを温度依存係数を用いて温度データに変換した。温度データを構造関数に変換し、「総熱抵抗」を算出した。Ｘ軸が試験用シートの厚みを示しＹ軸が総熱抵抗を示す座標平面に結果を示し、近似線を描き、界面熱抵抗を算出した。界面熱抵抗は、試験用シートの厚みが０である場合の熱抵抗である。表１に示す値は、５回の測定の平均値である。
【０１６６】
【表１】
0006523042.tif 000002
【符号の説明】
【０１６７】
１      フィルム
１１      接着シート
１２      ダイシングテープ
１３      セパレータ
７１      ダイシングテープ一体型接着シート
１２１      基材
１２２      粘着剤層
１２２Ａ    接触部
１２２Ｂ    周辺部
【０１６８】
４      半導体ウエハ
５      ダイボンド用チップ
４１      半導体チップ
１１１      接着フィルム
６      リードフレーム
６１      ダイパッド
６２      インナーリード
７      ボンディングワイヤー
８      封止樹脂
【０１６９】
９      フィルム
１４      セパレータ
１５      セパレータ
【０１７０】
９０１      装置
９０２      構造体
９０５      フィルム一体型チップ
９０６      リードフレーム
９０７      ボンディングワイヤー
９９１      接着フィルム
９９２      接着層
９４１      シリコンチップ
【図１】
0006523042.tif 000003
【図２】
0006523042.tif 000004
【図３】
0006523042.tif 000005
【図４】
0006523042.tif 000006
【図５】
0006523042.tif 000007
【図６】
0006523042.tif 000008
【図７】
0006523042.tif 000009
【図８】
0006523042.tif 000010
【図９】
0006523042.tif 000011
【図１０】
0006523042.tif 000012